(57)【要約】【課題】環境に有害な化合物を含有させずにガラス化することができ、かつ、可視域から波長４〜６μｍ程度の中赤外域まで高い光透過性を示す新規な赤外線センサー用光学ガラスを提供する。【解決手段】モル％で、ＴｅＯ２  ７０％以上（ただし７０％を含まない）、ＺｎＯ  ０〜３０％（ただし０％及び３０％を含まない）、及びＭｇＯ  ０〜３０％（ただし０％及び３０％を含まない）を含有することを特徴とする赤外線センサー用光学ガラス。【選択図】図１
2015151300.tif 000002
【特許請求の範囲】
【請求項１】
モル％で、ＴｅＯ２  ７０％以上（ただし７０％を含まない）、ＺｎＯ  ０〜３０％（ただし０％及び３０％を含まない）、及びＭｇＯ  ０〜３０％（ただし０％及び３０％を含まない）を含有することを特徴とする赤外線センサー用光学ガラス。
【請求項２】
前記ガラスが、Ｃｅ、Ｐｒ、Ｎｄ、Ｓｍ、Ｅｕ、Ｔｂ、Ｈｏ、Ｅｒ、Ｔｍ、Ｃｒ、Ｍｎ、Ｆｅ、Ｃｏ、Ｃｕ及びＶを実質的に含有しないことを特徴とする請求項１に記載の赤外線センサー用光学ガラス。
【請求項３】
Ｐｂ及びＣｄを実質的に含有しないことを特徴とする請求項１または２に記載の赤外線センサー用光学ガラス。
【請求項４】
請求項１〜３のいずれか一項に記載の赤外線センサー用光学ガラスからなることを特徴とする赤外線センサー用カバー部材。
【請求項５】
請求項４に記載の赤外線センサー用カバー部材を備えることを特徴とする赤外線センサー。
【発明の詳細な説明】
【技術分野】
【０００１】
本発明はＣＯ２センサーや人感センサー等の赤外線センサーのカバー部材等として好適な光学ガラスに関する。
【背景技術】
【０００２】
ＣＯ２センサーや人感センサー等の赤外線センサーには、波長４〜６μｍの中赤外域の光が利用される。当該赤外線センサーのカバー部材として、中赤外域で高い光透過性を示す光学ガラスが用いられる。具体的には、当該光学ガラスとしては、フッ化物ガラスやカルコゲナイドガラスが挙げられる。
【０００３】
しかしながら、フッ化物ガラス及びカルコゲナイドガラスはいずれも溶融工程で有毒ガスが発生するため、有毒ガス処理設備等を準備する必要があり高コストとなる傾向がある。また組成ズレも発生しやすい。さらに、耐候性が低いという問題もある。なお、カルコゲナイドガラスは可視域での光透過性が低いため、例えば意匠性等の観点から可視域の光透過性が要求される用途においては使用できない。
【０００４】
可視域での光透過性に優れた酸化物ガラスとしてアルミン酸ガラスが知られているが、当該ガラスは特に波長５μｍ以上の赤外域での光透過性が非常に低い。波長５μｍ以上においても良好な光透過性を示す酸化物ガラスとして、特許文献１にＢｉ２Ｏ３−ＰｂＯ−ＢａＯ−ＺｎＯ系ガラスが、特許文献２にはＢｉ２Ｏ３−ＰｂＯ−ＺｎＯ−ＣｄＦ２系ガラスが記載されている。
【先行技術文献】
【特許文献】
【０００５】
【特許文献１】米国特許３７２３１４１号
【特許文献２】特開平８−１８８４４５号公報
【発明の概要】
【発明が解決しようとする課題】
【０００６】
特許文献１及び２に記載のガラスは、ガラス化を安定にするため、環境に有害なＰｂＯやＣｄＦ２を大量に含有している。近年、環境に対する負荷軽減のニーズが高まりつつあるため、これらのガラスを使用することが困難になってきている。
【０００７】
以上に鑑み、本発明は、環境に有害な化合物を含有させずにガラス化することができ、かつ、可視域から波長４〜６μｍ程度の中赤外域まで高い光透過性を示す新規な赤外線センサー用光学ガラスを提供することを目的とする。
【課題を解決するための手段】
【０００８】
本発明の赤外線センサー用光学ガラスは、モル％で、ＴｅＯ２  ７０％以上（ただし７０％を含まない）、ＺｎＯ  ０〜３０％（ただし０％及び３０％を含まない）、及びＭｇＯ  ０〜３０％（ただし０％及び３０％を含まない）を含有することを特徴とする。
【０００９】
上記組成範囲であれば、ガラス化の安定に有用なＰｂＯやＣｄＦ２等の有害な化合物を含有しない場合であっても、可視域から中赤外域まで高い光透過性を有するガラスを得ることができる。
【００１０】
本発明の赤外線センサー用光学ガラスは、Ｃｅ、Ｐｒ、Ｎｄ、Ｓｍ、Ｅｕ、Ｔｂ、Ｈｏ、Ｅｒ、Ｔｍ、Ｃｒ、Ｍｎ、Ｆｅ、Ｃｏ、Ｃｕ及びＶを実質的に含有しないことが好ましい。
【００１１】
上記元素は波長約４００〜８００ｎｍの可視域における吸収が大きい成分である。従って、これらの元素を実質的に含有しないことにより、可視域の広い範囲にわたり高い光透過性を有するガラスが得られやすくなる。
【００１２】
本発明の赤外線センサー用光学ガラスは、Ｐｂ及びＣｄを実質的に含有しないことが好ましい。
【００１３】
このようにすれば、近年の環境的要請を満たすことができる。本明細書において、「実質的に含有しない」とは、原料として意図的に含有させないことを意味し、不可避的不純物の混入までをも排除するものではない。具体的には、ガラス組成中の含有量が、モル％で０．１％未満であることを指す。
【００１４】
本発明の赤外線センサー用カバー部材は、前記赤外線センサー用光学ガラスからなることを特徴とする。
【００１５】
本発明の赤外線センサーは、前記赤外線センサー用カバー部材を備えることを特徴とする。
【発明の効果】
【００１６】
本発明によれば、環境に有害な化合物を含有させずにガラス化することができ、かつ、可視域から波長４〜６μｍ程度の中赤外域まで高い光透過性を示す新規な赤外線センサー用光学ガラスを提供することが可能となる。
【図面の簡単な説明】
【００１７】
【図１】実施例におけるＮｏ．１のガラスの中赤外域における光透過率曲線を示すグラフである。
【図２】実施例におけるＮｏ．１及びＮｏ．１０のガラスの可視域における光透過率曲線を示すグラフである。
【発明を実施するための形態】
【００１８】
本発明の赤外線センサー用光学ガラスは、モル％で、ＴｅＯ２  ７０％以上（ただし７０％を含まない）、ＺｎＯ  ０〜３０％（ただし０％及び３０％を含まない）、及びＭｇＯ  ０〜３０％（ただし０％及び３０％を含まない）を含有することを特徴とする。ガラス組成範囲をこのように限定した理由を以下に説明する。なお、以下の各成分の含有量の説明において、特に断りがない限り「％」は「モル％」を示す。
【００１９】
ＴｅＯ２はガラス骨格を形成する成分である。ＴｅＯ２の含有量は７０％以上（ただし７０％を含まない）であり、７５％以上であることが好ましく、８０％以上（ただし８０％を含まない）であることがより好ましい。ＴｅＯ２の含有量が少なすぎると、ガラス化しにくくなる。一方、ＴｅＯ２の含有量の上限は特に限定されないが、他の成分の含有量を考慮し、１００％未満であり、９９％以下であることが好ましく、９５％以下であることがより好ましく、９０％以下であることがさらに好ましい。
【００２０】
ＺｎＯは熱的安定性を高める成分である。ＺｎＯの含有量は０〜３０％（ただし０％及び３０％を含まない）であり、５〜２５％であることが好ましく、１０〜２５％であることがより好ましい。ＺｎＯを含有しない場合、あるいはＺｎＯの含有量が多すぎると、ガラス化しにくくなる。
【００２１】
ＭｇＯもＺｎＯと同様に熱的安定性を高める成分である。ＭｇＯの含有量は０〜３０％（ただし０％及び３０％を含まない）であり、５〜２５％であることが好ましく、１０〜２５％（ただし１０％を含まない）であることがより好ましい。ＭｇＯを含有しない場合、あるいはＭｇＯの含有量が多すぎると、ガラス化しにくくなる。
【００２２】
本発明の赤外線センサー用光学ガラスは、上記成分以外にもガラス化を安定にするために、Ｌａ２Ｏ３、Ｎｂ２Ｏ５、ＣａＯ、ＳｒＯ、ＢａＯ、Ｌｉ２Ｏ、Ｎａ２ＯまたはＫ２Ｏを各々５％まで含有させることができる。また、ガラス化を安定にし、かつ中赤外域における光透過性を向上させるために、Ｌｉ、Ｎａ、Ｋ、Ｍｇ、Ｃａ、Ｓｒ、ＢａまたはＺｎの塩化物、フッ化物または臭化物を合量で５％まで含有させることができる。
【００２３】
なお、ＳｉＯ２、Ｂ２Ｏ３、Ｐ２Ｏ５、ＧｅＯ２及びＡｌ２Ｏ３は赤外域における光透過性を低下させるため、その含有量は各々１％未満とすることが好ましく、実質的に含有しないことがより好ましい。
【００２４】
Ｃｅ、Ｐｒ、Ｎｄ、Ｓｍ、Ｅｕ、Ｔｂ、Ｈｏ、Ｅｒ、Ｔｍ、Ｃｒ、Ｍｎ、Ｆｅ、Ｃｏ、Ｃｕ及びＶは、約４００〜８００ｎｍの可視域における吸収が大きい。よって、これらの成分を実質的に含有しないことにより、可視域の広い範囲にわたり高い光透過性を有するガラスが得られやすくなる。
【００２５】
Ｐｂ及びＣｄは環境に有害な化合物であるため、実質的に含有しないことが好ましい。
【００２６】
本発明の赤外線センサー用光学ガラスは中赤外域（波長約４〜６μｍ）における光透過性に優れる。中赤外域における光透過性を評価するための指標として、波長５〜７μｍにおける５０％光透過波長、及び赤外吸収端波長が挙げられる。波長５〜７μｍにおける５０％光透過波長、及び赤外吸収端波長が大きいほど、中赤外域における光透過性に優れると言える。本発明の赤外線センサー用光学ガラスの波長５〜７μｍにおける５０％光透過波長（厚み１ｍｍ）は５．５μｍ以上であることが好ましく、５．７μｍ以上であることがより好ましい。また、本発明の赤外線センサー用光学ガラスの赤外吸収端波長（厚み１ｍｍ）は７μｍ以上であることが好ましく、７．５μｍ以上であることがより好ましい。
【００２７】
本発明の赤外線センサー用光学ガラスは可視域における光透過性に優れる。よって、意匠性等の観点から可視域の光透過性が要求される用途において好適である。可視域における透過率を評価するための指標として、可視吸収端波長が挙げられる。可視吸収端波長（厚み１ｍｍ）は３８０ｎｍ以下であることが好ましく、３６０ｎｍ以下であることがより好ましい。
【００２８】
本発明の赤外線センサー用光学ガラスは、上記のように赤外線センサーのセンサー部を保護するためのカバー部材と用いられる他、例えばセンサー部に赤外光を集光させるためのレンズ等の光学素子として使用することもできる。
【実施例】
【００２９】
以下、本発明を実施例に基づいて説明するが、本発明はこれらの実施例に限定されるものではない。
【００３０】
表１及び２は本発明の実施例（Ｎｏ．１〜１１）及び比較例（Ｎｏ．１２）をそれぞれ示している。
【００３１】
【表１】
2015151300.tif 000003
【００３２】
【表２】
2015151300.tif 000004
【００３３】
各試料は次のようにして調製した。まず表に示すガラス組成になるように調合した原料を、８００〜１０００℃で３０分〜２時間撹拌しながら溶融し、溶融ガラスをカーボン板上に流し出すことにより板状に成形した。得られた試料について、可視域及び赤外域の光透過率を測定した。結果を表１及び２、図１及び２に示す。また、各試料の色調を目視にて確認した。
【００３４】
光透過率の測定には、厚さ１ｍｍの両面に鏡面研磨加工を施した試料を用いた。可視域は３００〜８００ｎｍ、赤外域は２〜１０μｍの範囲で測定した。「可視吸収端波長」は、波長３００〜４００ｎｍ付近において光透過率が０．５％となる波長を読み取った。「赤外５０％光透過波長」は、光透過率曲線の波長５〜７μｍにおいて光透過率が５０％となる波長を読み取った。「赤外吸収端波長」は、波長７〜９μｍ付近において光透過率が０．５％となる波長を読み取った。
【００３５】
表１及び２に示すように実施例であるＮｏ．１〜１１のガラスは、赤外５０％光透過波長が５．７５〜６．２３μｍ、赤外吸収端波長が７．８５〜８．０９μｍと、波長約４〜６μｍの中赤外域で良好な光透過性を示した。また、可視吸収端波長は３４４〜３５１ｎｍと、可視域において良好な光透過性を示した。特に、Ｎｏ．１〜９のガラスは可視域全体において光透過性に優れており、色調が淡黄色と無色透明に近かった。一方、比較例であるＮｏ．１２のガラスはガラス化しなかった。
【図１】
2015151300.tif 000005
【図２】
2015151300.tif 000006